Composition thermoplastique comprenant au moins : une résine à base de polycarbonate(s), en une teneur de 60-70% (m/m) par rapport à la composition ; un retardateur de flamme comprenant du phosphore choisi parmi les esters de phosphate aromatiques et leurs mélanges, présent(s) en une teneur de 5-15% en masse par rapport à la masse de la composition ; un ou des polyorganosiloxanes, présent(s) en une teneur de 7-15% (m/m) par rapport à la composition; et une charge inorganique à base de talc possédant un diamètre moyen D50 de 1-12 µm, de préférence de 5-12 µm, voire de 8-12 µm, mesuré par une méthode de sédimentation par gravité telle que définie dans la norme ISO 13317-3, ladite charge inorganique étant présente en une teneur de 15-20% (m/m) par rapport à la composition. Composition selon la revendication 1, caractérisée en ce que le ou plusieurs desdits polycarbonates de la résine a) est/sont choisi(s) parmi les polycarbonates aromatiques et les polycarbonates aliphatiques. Composition selon la revendication 1 ou 2, caractérisée en ce que la résine a) est choisie parmi les polycarbonates et les mélanges de polycarbonate(s) et d’acrylonitrile butadiène styrène (ABS). Composition selon la revendication 3, caractérisée en ce que le ratio massique du mélange polycarbonate(s) / acrylonitrile butadiène styrène (ABS) va de 100/0 à 70/30. Composition selon l’une quelconque des revendications 1 à 4, caractérisée en ce que le retardateur de flamme phosphoré b) a une teneur en phosphore de 5-15% en masse par rapport à la masse du retardateur de flamme. Composition selon l’une quelconque des revendications 1 à 5, caractérisée en ce que le retardateur de flamme phosphoré b) est choisi parmi le biphenyl-4,4'-diyl tétraphényl bis(phosphate), le (1-méthyléthylidène)di-4,1-phénylènetétraphényl diphosphate, le triphényl-phosphate, le résorcinol bis(diphénylphosphate, et leurs mélanges. Composition selon l’une quelconque des revendications 1 à 6, caractérisée en ce que le ou plusieurs des polyorganosiloxanes c) sont des polyorganosiloxanes porteurs d’une ou plusieurs fonctions choisies parmi les fonctions acryliques, les groupements aromatiques, silanol, époxy, alcoxy, hydrosilyle et vinyle. Composition selon l’une quelconque des revendications 1 à 7, caractérisée en ce qu’elle comprend : de 60-70% d’un mélange a) de polycarbonates et d’acrylonitrile butadiène styrène (ABS) ; de 5-15% d’un mélange de biphenyl-4,4'-diyl tétraphenyl bis(phosphate) et de (1-méthyléthylidène)di-4,1-phénylènetétraphényl diphosphate, de 7-15% d’un polysiloxane acrylique de préférence de type core-shell, et de 15-20% d’un talc d), les pourcentages étant exprimés (m/m) par rapport à la composition. Pièce obtenue à partir d’une composition selon l’une quelconque des revendications 1 à 8. Pièce selon la revendication 9, sous forme de plaque d’une épaisseur de 1 à 10 mm, de préférence de 2 à 6 mm, obtenue par extrusion ou injection d’une dite composition. Pièce selon la revendication 9 ou 10, caractérisée en ce qu’elle présente les caractéristiques suivantes : une valeur MAHRE de 90kW/m² au plus, une opacité des fumées avec un Ds (4min) maximum à 300, un VOF 4 maximum de 600 et un CIT g maximum de 0,9 un flux énergétique critique à l’extinction (CFE) d’au moins 20 kW/m². Pièce selon l’une quelconque des revendications 9 à 11, destinée à l’équipement intérieur des véhicules ferroviaires et notamment des trains. Utilisation d’une composition selon l’une quelconque des revendications 1 à 8, pour la fabrication d’équipement des véhicules ferroviaires et notamment des trains.